(57)【要約】  本発明は、式（Ｉ）［式中、存在する基およびパラメータは、請求項１に示される意味を有する］のジベンゾフランおよびジベンゾチオフェン、それを含む液晶媒体、およびそれらの媒体を含む高周波部品、特に高周波デバイス用のマイクロ波部品、例えばマイクロ波の位相をシフトさせるためのデバイス、特にマイクロ波フェーズドアレイアンテナに関する。
2020537674.tif 000002
【特許請求の範囲】
【請求項１】
式Ｉの化合物
【化１】
2020537674.tif 000036
［式中、
ＷはＯまたはＳであり、
Ｒ1およびＲ2は、Ｈ、１〜１５個のＣ原子を有するアルキル基であり、ここでさらに、それらの基における１つ以上のＣＨ2基は互いに独立して
【化２】
2020537674.tif 000037
によって、Ｏ原子が互いに直接的に結合しないように各々置き換えられることができ、およびさらに、１つ以上のＨ原子はハロゲンによって置き換えられることができ、
ここでＲ1およびＲ2の少なくとも１つはＨとは異なり、
Ｌはそれぞれ、同一または異なって、各々１０個までのＣ原子を有し且つ１つ以上のＨ原子がフッ素によって置き換えられ得るアルキル、アルコキシ、アルケニル、アルケニルオキシまたはアルコキシアルキル；  または３〜６個のＣ原子を各々有するシクロアルキルまたはシクロアルケニル；  またはハロゲン、ＣＮ、ＯＨ、ＳＦ5であり、
ｒおよびｓは同一または異なって、０、１、２または３、好ましくは０または１、特に好ましくは０である］。
【請求項２】
前記化合物が、下位式Ｉａ−１〜Ｉａ−４
【化３】
2020537674.tif 000038
［式中、存在する基は請求項１に示された意味を有する］
の化合物の群から選択される、請求項１に記載の化合物。
【請求項３】
前記化合物が、下位式Ｉｂ−１〜Ｉｂ−４
【化４】
2020537674.tif 000039
［式中、存在する基は請求項１に示された意味を有する］
の化合物の群から選択される、請求項１に記載の化合物。
【請求項４】
Ｒ1およびＲ2が７個までのＣ原子を有するアルキルまたはアルケニルであり、且つ
Ｌはそれぞれ、同一または異なって、Ｆ、Ｃｌ、ＣＦ3、ＯＣＦ3、メチル、エチル、ｎ−プロピル、イソプロピル、シクロプロピル、またはシクロブチルである、
請求項１から３までのいずれか１項に記載の化合物。
【請求項５】
請求項１から４までのいずれか１項に記載の１つ以上の化合物を含むことを特徴とする、液晶媒体。
【請求項６】
前記媒体が、式ＩＩ
【化５】
2020537674.tif 000040
［式中、
Ｌ11はＲ11またはＸ11であり、
Ｌ12はＲ12またはＸ12であり、
Ｒ11およびＲ12は互いに独立して、１〜１７、好ましくは３〜１０個のＣ原子を有するフッ素化されていないアルキルまたはフッ素化されていないアルコキシ、または２〜１５、好ましくは３〜１０個のＣ原子を有するフッ素化されていないアルケニル、フッ素化されていないアルキニル、フッ素化されていないアルケニルオキシまたはフッ素化されていないアルコキシアルキル、好ましくはアルキルまたはフッ素化されていないアルケニルであり、
Ｘ11およびＸ12は互いに独立して、Ｆ、Ｃｌ、Ｂｒ、−ＣＮ、−ＮＣＳ、−ＳＣＮ、ＳＦ5、１〜７個のＣ原子を有するフッ素化アルキルまたはフッ素化アルコキシ、または２〜７個のＣ原子を有するフッ素化アルケニル、フッ素化アルケニルオキシまたはフッ素化アルコキシアルキル、好ましくはＣＦ3、ＯＣＦ3、Ｃｌ、ＦまたはＮＣＳであり、
ｐ、ｑは互いに独立して０または１であり、
Ｚ11〜Ｚ13は互いに独立してトランス−ＣＨ＝ＣＨ−、トランス−ＣＦ＝ＣＦ−、−Ｃ≡Ｃ−または単結合であり、
【化６】
2020537674.tif 000041
は互いに独立して
【化７】
2020537674.tif 000042
であり、且つ
Ｌ13はそれぞれ、互いに独立して、１〜１２個のＣ原子を有し、互いに独立して１つ以上の「−ＣＨ2−」基がＯによって置き換えられ得る分枝または非分枝のアルキル、アルケニルまたはアルキニルであるか、またはＣ3〜Ｃ6−シクロアルキル、Ｃ3〜Ｃ6−シクロアルケニル、フッ素化アルキルまたはアルケニル、フッ素化アルコキシまたはアルケニルオキシ、Ｆ、Ｃｌ、Ｂｒ、ＣＮ、ＮＣＳ、ＳＣＮまたはＳＦ5である］
の１つ以上の化合物を含む、請求項５に記載の媒体。
【請求項７】
液晶媒体中での、請求項１から４までのいずれか１項に記載の化合物の使用。
【請求項８】
請求項１に記載の式Ｉの化合物の製造方法であって、式Ｉ’の化合物
【化８】
2020537674.tif 000043
［式中、
Ｌ、ｒおよびｓは請求項１において式Ｉについて定義された意味を有し、且つ
Ｘ1およびＸ2はＣｌ、Ｂｒ、Ｉ、アルカンスルホネート、アリールスルホネートまたはペルフルオロアルカンスルホネートである］
を、薗頭反応において末端アルキンと反応させることを特徴とする、前記方法。
【請求項９】
請求項５または６に記載の液晶媒体を含むことを特徴とする、高周波技術用部品。
【請求項１０】
前記部品がマイクロ波領域における稼働のために適している、請求項９に記載の部品。
【請求項１１】
前記部品が、マイクロ波領域で稼働できるチューナブル移相器、チューナブルフィルタ、チューナブルマッチング回路、チューナブルバラクタまたはＬＣアンテナエレメントである、請求項９または１０に記載の部品。
【請求項１２】
請求項９から１１までのいずれか１項に記載の１つ以上の部品を含むことを特徴とする、マイクロ波アンテナアレイ。
【発明の詳細な説明】
【技術分野】
【０００１】
本発明は、ジベンゾチオフェン、それを含む液晶媒体、およびそれらの媒体を含む高周波部品、特に高周波デバイス用のマイクロ波部品、例えばマイクロ波の位相をシフトさせるためのデバイス、チューナブルフィルタ、チューナブルメタマテリアル構造、および電子線ステアリングアンテナ（例えばフェーズドアレイアンテナ）に関する。
【背景技術】
【０００２】
液晶媒体は、情報を表示するための電気光学的ディスプレイ（液晶ディスプレイ；  ｌｉｑｕｉｄ  ｃｒｙｓｔａｌ  ｄｉｓｐｌａｙｓ：  ＬＣＤ）において長年使用されてきた。
【０００３】
近年、例えば独国特許出願公開第１０２００４０２９４２９号明細書(DE102004029429A)および特開２００５−１２０２０８号公報(JP2005-120208(A))において、液晶媒体をマイクロ波技術のための部品において使用することも提案されている。
【０００４】
高周波技術における液晶媒体の産業的に価値のある用途は、それらの誘電特性が、特にギガヘルツ領域について可変電圧によって制御できるという特性に基づく。これは、いかなる可動部も含有しないチューナブルアンテナの構成を可能にする（Ａ．Ｇａｅｂｌｅｒ，  Ａ．Ｍｏｅｓｓｉｎｇｅｒ，  Ｆ．Ｇｏｅｌｄｅｎ，ｅｔ  ａｌ．，  “Ｌｉｑｕｉｄ  Ｃｒｙｓｔａｌ−Ｒｅｃｏｎｆｉｇｕｒａｂｌｅ  Ａｎｔｅｎｎａ  Ｃｏｎｃｅｐｔｓ  ｆｏｒ  Ｓｐａｃｅ  Ａｐｐｌｉｃａｔｉｏｎｓ  ａｔ  Ｍｉｃｒｏｗａｖｅ  ａｎｄ  Ｍｉｌｌｉｍｅｔｅｒ  Ｗａｖｅｓ”，  Ｉｎｔｅｒｎａｔｉｏｎａｌ  Ｊｏｕｒｎａｌ  ｏｆ  Ａｎｔｅｎｎａｓ  ａｎｄ  Ｐｒｏｐａｇａｔｉｏｎ，  Ｖｏｌ．２００９（２００９），  文献ＩＤ  ８７６９８９，  ７ページ，  ｄｏｉ：１０．１１５５／２００９／８７６９８９）。
【０００５】
Ａ．Ｐｅｎｉｒｓｃｈｋｅ，  Ｓ．Ｍｕｅｌｌｅｒ，  Ｐ．Ｓｃｈｅｅｌｅ，  Ｃ．Ｗｅｉｌ，  Ｍ．Ｗｉｔｔｅｋ，  Ｃ．Ｈｏｃｋ  ａｎｄ  Ｒ．Ｊａｋｏｂｙ：  “Ｃａｖｉｔｙ  Ｐｅｒｔｕｒｂａｔｉｏｎ  Ｍｅｔｈｏｄ  ｆｏｒ  Ｃｈａｒａｃｔｅｒｉｚａｔｉｏｎ  ｏｆ  Ｌｉｑｕｉｄ  Ｃｒｙｓｔａｌｓ  ｕｐ  ｔｏ  ３５  ＧＨｚ”，  ３４th  Ｅｕｒｏｐｅａｎ  Ｍｉｃｒｏｗａｖｅ  Ｃｏｎｆｅｒｅｎｃｅ−アムステルダム，  ５４５〜５４８ページは、とりわけ、既知の単独の液晶物質Ｋ１５（Ｍｅｒｃｋ  ＫＧａＡ，ドイツ）の周波数９ＧＨｚでの特性を記載している。
【０００６】
独国特許出願公開第１０２０１２００４３９３号明細書(DE102012004393A1)においては、マイクロ波用途のための液晶媒体中で使用するための複素環式化合物が、以下のように記載されている：
【化１】
2020537674.tif 000003
前記式中、Ｒ1およびＲ2は例えばアルキルである。該出願は、この種のジベンゾチオフェン誘導体も包括する。
【０００７】
これまでに知られている個々の化合物の組成は一般に欠点に悩まされている。それらの大半は、他の欠陥の他に、不利なことに高い損失および／または不適当な位相シフトまたは不適当な材料品質をもたらす。
【０００８】
マイクロ波用途において使用するための液晶材料の分野における開発は、完成からはかけ離れている。マイクロ波デバイスの特性を改善するために、そのような素子の最適化を可能にする新規の化合物を開発するための試みが常になされてきた。高周波技術において使用するために、特にこれまではむしろ通常ではない、慣例的ではない特性、または特性の組み合わせを有する液晶媒体が必要とされる。
【０００９】
従って、改善された特性を有する液晶媒体のための新規の成分が必要である。特に、マイクロ波領域における損失が低減され且つ材料品質（η）が改善されなければならない。
【００１０】
さらに、前記部品の低温挙動における改善についての要請がある。ここでは、稼働特性と貯蔵寿命との両方における改善が必要とされる。
【００１１】
従って、実際的な用途に相応するために適した特性を有する液晶媒体についての著しい要請がある。
【先行技術文献】
【特許文献】
【００１２】
【特許文献１】独国特許出願公開第１０２００４０２９４２９号明細書
【特許文献２】特開２００５−１２０２０８号公報
【特許文献３】独国特許出願公開第１０２０１２００４３９３号明細書
【非特許文献】
【００１３】
【非特許文献１】Ａ．Ｇａｅｂｌｅｒ，  Ａ．Ｍｏｅｓｓｉｎｇｅｒ，  Ｆ．Ｇｏｅｌｄｅｎ，ｅｔ  ａｌ．，  “Ｌｉｑｕｉｄ  Ｃｒｙｓｔａｌ−Ｒｅｃｏｎｆｉｇｕｒａｂｌｅ  Ａｎｔｅｎｎａ  Ｃｏｎｃｅｐｔｓ  ｆｏｒ  Ｓｐａｃｅ  Ａｐｐｌｉｃａｔｉｏｎｓ  ａｔ  Ｍｉｃｒｏｗａｖｅ  ａｎｄ  Ｍｉｌｌｉｍｅｔｅｒ  Ｗａｖｅｓ”，  Ｉｎｔｅｒｎａｔｉｏｎａｌ  Ｊｏｕｒｎａｌ  ｏｆ  Ａｎｔｅｎｎａｓ  ａｎｄ  Ｐｒｏｐａｇａｔｉｏｎ，  Ｖｏｌ．２００９（２００９），  文献ＩＤ  ８７６９８９，  ７ページ，  ｄｏｉ：１０．１１５５／２００９／８７６９８９
【非特許文献２】Ａ．Ｐｅｎｉｒｓｃｈｋｅ，  Ｓ．Ｍｕｅｌｌｅｒ，  Ｐ．Ｓｃｈｅｅｌｅ，  Ｃ．Ｗｅｉｌ，  Ｍ．Ｗｉｔｔｅｋ，  Ｃ．Ｈｏｃｋ  ａｎｄ  Ｒ．Ｊａｋｏｂｙ：  “Ｃａｖｉｔｙ  Ｐｅｒｔｕｒｂａｔｉｏｎ  Ｍｅｔｈｏｄ  ｆｏｒ  Ｃｈａｒａｃｔｅｒｉｚａｔｉｏｎ  ｏｆ  Ｌｉｑｕｉｄ  Ｃｒｙｓｔａｌｓ  ｕｐ  ｔｏ  ３５  ＧＨｚ”，  ３４th  Ｅｕｒｏｐｅａｎ  Ｍｉｃｒｏｗａｖｅ  Ｃｏｎｆｅｒｅｎｃｅ−アムステルダム，  ５４５〜５４８ページ
【発明の概要】
【発明が解決しようとする課題】
【００１４】
本発明の課題は、マイクロ波用途のための部品中で使用するための液晶媒体において使用するために有利な特性を有する化合物を提供することである。
【課題を解決するための手段】
【００１５】
意外なことに、本発明による化合物を使用して、適したネマチック相領域および高いΔｎ、低い誘電損失、高いチューナビリティおよび高い材料品質を有し、従来技術の材料の欠点を有さないかまたは少なくとも著しく低減された程度にしか有さない、液晶媒体を達成することが可能であることが判明した。
【００１６】
本発明の課題は、一般式Ｉの化合物によって解決される
【化２】
2020537674.tif 000004
［式中、
ＷはＯまたはＳであり、
Ｒ1およびＲ2は、Ｈ、１〜１５個のＣ原子を有するアルキル基であり、ここでさらに、それらの基における１つ以上のＣＨ2基は互いに独立して
【化３】
2020537674.tif 000005
によって、Ｏ原子が互いに直接的に結合しないように各々置き換えられることができ、およびさらに、１つ以上のＨ原子はハロゲンによって置き換えられることができ、
且つここでＲ1およびＲ2の少なくとも１つはＨとは異なり、
Ｌはそれぞれ、同一または異なって、各々１０個までのＣ原子を有し且つ１つ以上のＨ原子がフッ素によって置換され得るアルキル、アルコキシ、アルケニル、アルケニルオキシまたはアルコキシアルキル；  または３〜６個のＣ原子を各々有するシクロアルキルまたはシクロアルケニル；  またはハロゲン、ＣＮ、ＯＨ、ＳＦ5であり、
ｒおよびｓは同一または異なって、０、１、２または３、好ましくは０または１、特に好ましくは０である］。
【００１７】
本発明による化合物は、比較的低い融点、高い透明点および高い光学的異方性（Δｎ）を有することにより、ギガヘルツ領域における使用のために特に適する。マイクロ波スペクトルにおける比較的低い誘電損失および高いチューナビリティは有利である。前記化合物は、単独またはさらなるメソゲン成分との混合物において、広い温度範囲にわたってネマチック相を有する。前記の特性全体により、それらは高周波技術のための部品、特に液晶移相器において使用するために特に適したものになる。本発明による液晶媒体は相応の特性を有する。
【００１８】
本発明のさらなる課題は、マイクロ波領域における用途のために、特にマイクロ波（ＭＷ）領域における移相器またはＬＣアンテナエレメントのために適した液晶媒体を提供することである。
【００１９】
本発明のさらなる課題は、電磁スペクトルのマイクロ波領域で稼働できる部品および前記部品を含むデバイスである。
【００２０】
好ましい部品は、マイクロ波領域で稼働できるチューナブル移相器、チューナブルフィルタ、チューナブルマッチング回路、チューナブルバラクタまたはＬＣアンテナエレメント、およびその他である。
【００２１】
Ｒ1またはＲ2がアルキル基および／またはアルコキシ基である場合、これは直鎖または分枝鎖であってよい。それは好ましくは直鎖であり、２、３、４、５、６または７個の炭素原子を有し、従って好ましくはエチル、プロピル、ブチル、ペンチル、ヘキシル、ヘプチル、エトキシ、プロポキシ、ブトキシ、ペントキシ、ヘキソキシまたはヘプトキシ、さらにはメチル、オクチル、ノニル、デシル、ウンデシル、ドデシル、トリデシル、テトラデシル、ペンタデシル、メトキシ、オクトキシ、ノノキシ、デコキシ、ウンデコキシ、ドデコキシ、トリデコキシまたはテトラデコキシである。
【００２２】
オキサアルキルは、好ましくは、直鎖の２−オキサプロピル（＝メトキシメチル）、２−（＝エトキシメチル）または３−オキサブチル（＝２−メトキシエチル）、２−、３−または４−オキサペンチル、２−、３−、４−または５−オキサヘキシル、２−、３−、４−、５−または６−オキサヘプチル、２−、３−、４−、５−、６−または７−オキサオクチル、２−、３−、４−、５−、６−、７−または８−オキサノニル、２−、３−、４−、５−、６−、７−、８−または９−オキサデシルである。
【００２３】
Ｒ1またはＲ2が、１つのＣＨ2基が−ＣＨ＝ＣＨ−によって置き換えられたアルキル基である場合、これは直鎖または分枝鎖であってよい。それは好ましくは直鎖であり且つ２〜１０個の炭素原子を有する。従って、それは特にビニル、プロパ−１−または−２−エニル、ブタ−１−、−２−または−３−エニル、ペンタ−１−、−２−、−３−または−４−エニル、ヘキサ−１−、−２−、−３−、−４−または−５−エニル、ヘプタ−１−、−２−、−３−、−４−、−５−または−６−エニル、オクタ−１−、−２−、−３−、−４−、−５−、−６−または−７−エニル、ノナ−１−、−２−、−３−、−４−、−５−、−６−、−７−または−８−エニル、またはデカ−１−、−２−、−３−、−４−、−５−、−６−、−７−、−８−または−９−エニルである。
【００２４】
Ｒ1またはＲ2が、１つのＣＨ2基が−Ｏ−によって置き換えられており且つ１つが−ＣＯ−によって置き換えられているアルキル基である場合、それらは好ましくは隣接している。従って、それらはアシルオキシ基−ＣＯ−Ｏ−またはオキシカルボニル基−Ｏ−ＣＯ−を含有する。それらは好ましくは直鎖であり且つ２〜６個の炭素原子を有する。
【００２５】
従って、それらは特にアセチルオキシ、プロピオニルオキシ、ブチリルオキシ、ペンタノイルオキシ、ヘキサノイルオキシ、アセトキシメチル、プロピオニルオキシメチル、ブチリルオキシメチル、ペンタノイルオキシメチル、２−アセトキシエチル、２−プロピオニルオキシエチル、２−ブチリルオキシエチル、３−アセトキシプロピル、３−プロピオニルオキシプロピル、４−アセトキシブチル、メトキシカルボニル、エトキシカルボニル、プロポキシカルボニル、ブトキシカルボニル、ペントキシカルボニル、メトキシカルボニルメチル、エトキシカルボニルメチル、プロポキシカルボニルメチル、ブトキシカルボニルメチル、２−（メトキシカルボニル）エチル、２−（エトキシカルボニル）エチル、２−（プロポキシカルボニル）エチル、３−（メトキシカルボニル）プロピル、３−（エトキシカルボニル）プロピルまたは４−（メトキシカルボニル）ブチルである。
【００２６】
Ｒ1またはＲ2が、１つのＣＨ2基が非置換または置換された−ＣＨ＝ＣＨ−によって置き換えられており且つ隣接のＣＨ2基がＣＯまたはＣＯ−ＯまたはＯ−ＣＯによって置き換えられているアルキル基である場合、これは直鎖または分枝鎖であってよい。それは好ましくは直鎖であり且つ４〜１３個の炭素原子を有する。従って、それは特にアクリロイルオキシメチル、２−アクリロイルオキシエチル、３−アクリロイルオキシプロピル、４−アクリロイルオキシブチル、５−アクリロイルオキシペンチル、６−アクリロイルオキシヘキシル、７−アクリロイルオキシヘプチル、８−アクリロイルオキシオクチル、９−アクリロイルオキシノニル、１０−アクリロイルオキシデシル、メタクリロイルオキシメチル、２−メタクリロイルオキシエチル、３−メタクリロイルオキシプロピル、４−メタクリロイルオキシブチル、５−メタクリロイルオキシペンチル、６−メタクリロイルオキシヘキシル、７−メタクリロイルオキシヘプチル、８−メタクリロイルオキシオクチルまたは９−メタクリロイルオキシノニルである。
【００２７】
Ｒ1またはＲ2が、ＣＮまたはＣＦ3によって一置換されたアルキルまたはアルケニル基である場合、この基は好ましくは直鎖であり、ＣＮまたはＣＦ3による置換はω位である。
【００２８】
Ｒ1またはＲ2が、ハロゲンによって少なくとも一置換されたアルキルまたはアルケニル基である場合、この基は好ましくは直鎖であり、且つハロゲンは好ましくはＦまたはＣｌである。多置換の場合、ハロゲンは好ましくはＦである。生じる基は、過フッ素化基も含む。一置換の場合、フッ素または塩素置換基は任意の所望の位置にあってよいが、好ましくはω位である。
【００２９】
分枝の側基(wing group)Ｒ1またはＲ2を含有する式Ｉの化合物は、場合により、液晶のホスト材料中でのより良好な可溶性に起因して、しかし特にそれらが光学的に活性である場合にはキラルドーパントとして重要であり得る。この種のスメクチック化合物は強誘電材料の成分として適している。
【００３０】
この種の分枝基は一般に１つより多くの鎖の分枝を含有しない。好ましい分枝基Ｒ1またはＲ2は、イソプロピル、２−ブチル（＝１−メチルプロピル）、イソブチル（＝２−メチルプロピル）、２−メチルブチル、イソペンチル（＝３−メチルブチル）、２−メチルペンチル、３−メチルペンチル、２−エチルヘキシル、２−プロピルペンチル、イソプロポキシ、２−メチルプロポキシ、２−メチルブトキシ、３−メチルブトキシ、２−メチルペントキシ、３−メチルペントキシ、２−エチルヘキソキシ、１−メチルヘキソキシおよび１−メチルヘプトキシである。
【００３１】
Ｒ1またはＲ2が、２つ以上のＣＨ2基が−Ｏ−および／または−ＣＯ−Ｏ−によって置き換えられたアルキル基である場合、これは直鎖または分枝鎖であってよい。それは好ましくは分枝鎖であり且つ３〜１２個の炭素原子を有する。従って、それは特にビスカルボキシメチル、２，２−ビスカルボキシエチル、３，３−ビスカルボキシプロピル、４，４−ビスカルボキシブチル、５，５−ビスカルボキシペンチル、６，６−ビスカルボキシヘキシル、７，７−ビスカルボキシヘプチル、８，８−ビスカルボキシオクチル、９，９−ビスカルボキシノニル、１０，１０−ビスカルボキシデシル、ビス（メトキシカルボニル）メチル、２，２−ビス（メトキシカルボニル）エチル、３，３−ビス（メトキシカルボニル）プロピル、４，４−ビス（メトキシカルボニル）ブチル、５，５−ビス（メトキシカルボニル）ペンチル、６，６−ビス（メトキシカルボニル）ヘキシル、７，７−ビス（メトキシカルボニル）ヘプチル、８，８−ビス（メトキシカルボニル）オクチル、ビス（エトキシカルボニル）メチル、２，２−ビス（エトキシカルボニル）エチル、３，３−ビス（エトキシカルボニル）プロピル、４，４−ビス（エトキシカルボニル）ブチルまたは５，５−ビス（エトキシカルボニル）ヘキシルである。
【００３２】
式Ｉは、それらの化合物および光学対掌体のラセミ化合物、およびそれらの混合物を包含する。
【００３３】
式Ｉおよびその下位式の化合物のうち、そこに存在する少なくとも１つの基が示された好ましい意味の１つを有するものが好ましい。
【００３４】
本発明の目的では「１−Ｅ−アルケニル」との用語は、ビニル、１−Ｅ−プロペニル、１−Ｅ−ブテニル、１−Ｅ−ペンテニル、１−Ｅ−ヘキセニル、１−Ｅ−ヘプテニル、１−Ｅ−オクテニル、１−Ｅ−ノネニルおよび１−Ｅ−デセニルなどの基を包含する。「２−Ｚ−アルケニル」との用語は、アリル、２−Ｚ−ブテニル、２−Ｚ−ペンテニル、２−Ｚ−ヘキセニル、２−Ｚ−ヘプテニル、２−Ｚ−オクテニル、２−Ｚ−ノネニルおよび２−Ｚ−デセニルなどの基を包含する。「３−Ｅ−アルケニル」との用語は、３−Ｅ−ブテニル、３−Ｅ−ペンテニル、３−Ｅ−ヘキセニル、３−Ｅ−ヘプテニル、３−Ｅ−オクテニル、３−Ｅ−ノネニルおよび３−Ｅ−デセニルなどの基を包含する。「４−アルケニル」との用語は、４−ペンテニルおよびＥ−および／またはＺ−形態の３−ヘキセニル、４−ヘプテニル、４−オクテニル、４−ノネニルおよび４−デセニルなどの基を包含する。
【００３５】
「アルケニルオキシ」との用語は、酸素が直接的に飽和炭素原子に結合しているアルケニルオキシ基（つまり、二重結合と酸素原子との間に１つ以上の炭素原子を有する基）であり、例えば（２−Ｅ−アルケニル）オキシ、（３−アルケニル）オキシ、（４−アルケニル）オキシ、（５−アルケニル）オキシおよびその種のものである。「（２−Ｅ−アルケニル）オキシ」との用語は、ここでは、アリルオキシ、（２−Ｅ−ブテニル）オキシ、（２−Ｅ−ペンテニル）オキシ、（２−Ｅ−ヘキセニル）オキシ、（２−Ｅ−ヘプテニル）オキシ、（２−Ｅ−オクテニル）オキシ、（２−Ｅ−ノネニル）オキシおよび（２−Ｅ−デセニル）オキシなどの基を包含する。「（３−アルケニル）オキシ」との用語は、（３−ブテニル）オキシおよびＥ−および／またはＺ−形態の（３−ペンテニル）オキシ、（３−ヘキセニル）オキシ、（３−ヘプテニル(hepentyl)）オキシ、（３−オクテニル）オキシ、（３−ノネニル）オキシおよび（３−デセニル）オキシなどの基を包含する。「（４−アルケニル）オキシ」との用語は、（４−ペンチル）オキシおよびＥ−および／またはＺ−形態の（４−ヘキセニル）オキシ、（４−ヘプテニル）オキシ、（４−オクテニル）オキシ、（４−ノネニル）オキシおよび（４−デセニル）オキシなどの基を包含する。「（５−アルケニル）オキシ」との用語は、（５−ヘキセニル）オキシおよびＥ−および／またはＺ−形態の（５−ヘプテニル）オキシ、（５−オクテニル）オキシ、（５−ノネニル）オキシおよび（５−デセニル）オキシなどの基を包含する。
【００３６】
ハロゲンはＦ、Ｃｌ、ＢｒまたはＩである。
【００３７】
好ましい実施態様において、式Ｉの化合物は、以下の下位式の化合物の群から選択される：
【化４】
2020537674.tif 000006
［式中、
Ｒ1またはＲ2は、上記で式Ｉについて示された意味を有し、且つ好ましくは７個までのＣ原子を有するアルキルまたはアルケニル、特に好ましくはエチル、ｎ−プロピル、ｎ−ブチルまたはｎ−ペンチルであり、
Ｌはそれぞれ、同一または異なって、上記で式Ｉについて示された意味を有し、且つ好ましくはＦ、Ｃｌ、ＣＦ3、ＯＣＦ3、メチル、エチル、ｎ−プロピル、イソプロピル、シクロプロピル、シクロブチル、特に好ましくはＦ、エチルまたはシクロプロピルである］。
【００３８】
他の好ましい実施態様において、式Ｉの化合物は、以下の下位式の化合物の群から選択される：
【化５】
2020537674.tif 000007
［式中、
Ｒ1またはＲ2は、上記で式Ｉについて示された意味を有し、且つ好ましくは７個までのＣ原子を有するアルキルまたはアルケニル、特に好ましくはエチル、ｎ−プロピル、ｎ−ブチルまたはｎ−ペンチルであり、
Ｌはそれぞれ、同一または異なって、上記で式Ｉについて示された意味を有し、且つ好ましくはＦ、Ｃｌ、ＣＦ3、ＯＣＦ3、メチル、エチル、ｎ−プロピル、イソプロピル、シクロプロピル、シクロブチル、特に好ましくはＦ、エチルまたはシクロプロピルである］。
【００３９】
一般式Ｉの化合物は、文献内（例えば、Ｈｏｕｂｅｎ−Ｗｅｙｌ，  Ｍｅｔｈｏｄｅｎ  ｄｅｒ  ｏｒｇａｎｉｓｃｈｅｎ  Ｃｈｅｍｉｅ［有機化学の方法］，  Ｇｅｏｒｇ−Ｔｈｉｅｍｅ−Ｖｅｒｌａｇ，  シュトゥットガルトなどの標準的な研究において）に記載されるような、自体公知の方法によって、既知であり且つ前記反応に適した反応条件下で正確に調製される。ここで、自体公知であるが本願内でより詳細には言及されない変化形が使用できる。望ましい場合、出発材料を、反応混合物から単離するのではなくそれらを直ちに一般式Ｉの化合物へとさらに変換することによって現場で形成することもできる。
【００４０】
本発明による化合物に向かう好ましい合成経路は下記のスキームに示され、実施例によってさらに説明される。適した出発材料を選択することによって、合成を一般式Ｉのそれぞれの所望の化合物に適合できる。
【００４１】
スキーム１：
【化６】
2020537674.tif 000008
【００４２】
スキーム１において、Ｒ基は請求項１においてＲ1について定義された意味を有し、且つＸ1およびＸ2は末端アルキンと薗頭カップリング（文献から当業者に周知の反応）されることができる脱離基である。そのような脱離基の例は、Ｃｌ、Ｂｒ、Ｉおよびスルホネート、例えばトシレート、メシレート、トリフルオロメタンスルホネート、ノシレートおよびその種のものである。Ｘ1およびＸ2は同一または異なってよい。好ましい実施態様において、Ｘ1またはＸ2は同一、好ましくはＢｒであり、且つスキーム１に示される手順により、Ｒ1およびＲ2が同一である式Ｉの化合物へと反応させることができる。他の好ましい実施態様において、Ｘ1またはＸ2は互いに異なり、且つスキーム１に示される手順に類似して、Ｒ1およびＲ2が互いに異なる式Ｉの化合物へと段階的に反応させることができる。特に好ましくは、Ｘ1またはＸ2はＢｒであり、Ｘ1またはＸ2の他方はＩである。公知の前駆体は、３，７−ジブロモジベンゾフランおよび３，７−ジヨードジベンゾフラン（市販）、３，７−ジブロモジベンゾチオフェン（例えばＫ．Ｋａｗａｂａｔａ  ｅｔ  ａｌ．，  Ｍａｃｒｏｍｏｌｅｃｕｌｅｓ  ２０１３，  ４６，  ２０７８〜２０９１内に記載）、３−ブロモ−７−ヨードジベンゾチオフェン（国際公開第２０１７／０７１７９１号(WO2017/071791A1)内に記載）、３−ブロモ−７−クロロ−ジベンゾチオフェン（国際公開第２０１４／１２９７６４号(WO2014/129764A1)内に記載）である。
【００４３】
本発明の他の対象は、式Ｉの化合物の製造方法であり、ここで式Ｉ’の化合物
【化７】
2020537674.tif 000009
［式中、
Ｌ、ｒおよびｓは上記で式Ｉについて定義された意味を有し、且つ
Ｘ1およびＸ2はＣｌ、Ｂｒ、Ｉ、アルカンスルホネート、アリールスルホネートまたはペルフルオロアルカンスルホネート、好ましくはＢｒ、Ｉ、トシレートまたはトリフレートである］
が、薗頭反応において末端アルキンと反応する。
【００４４】
記載された反応は例示としてのみみなされるべきである。当業者は、記載された合成の相応の変化形を行うことができ、且つ他の適した合成経路に従って式Ｉの化合物を得ることができる。
【００４５】
一般式Ｉの化合物は、液晶媒体中で使用できる。
【００４６】
従って、本発明は、一般式Ｉの１つ以上の化合物を含む、２つ以上の液晶化合物を含む液晶媒体にも関する。
【００４７】
本発明による液晶媒体は、式Ｉの１つ以上の化合物と、任意に少なくとも１つのさらなる、好ましくはメソゲン化合物とを含む。従って、好ましくは、液晶媒体は、好ましくは液晶である２つ以上の化合物を含む。好ましい媒体は、式Ｉの好ましい化合物を含む。
【００４８】
液晶媒体のさらなる成分は好ましくは式ＩＩの化合物から選択される：
【化８】
2020537674.tif 000010
［式中、
Ｌ11はＲ11またはＸ11であり、
Ｌ12はＲ12またはＸ12であり、
Ｒ11およびＲ12は互いに独立して、１〜１７、好ましくは３〜１０個のＣ原子を有するフッ素化されていないアルキルまたはフッ素化されていないアルコキシ、または２〜１５、好ましくは３〜１０個のＣ原子を有するフッ素化されていないアルケニル、フッ素化されていないアルキニル、フッ素化されていないアルケニルオキシまたはフッ素化されていないアルコキシアルキル、好ましくはアルキルまたはフッ素化されていないアルケニルであり、
Ｘ11およびＸ12は互いに独立して、Ｆ、Ｃｌ、Ｂｒ、−ＣＮ、−ＮＣＳ、−ＳＣＮ、ＳＦ5、１〜７個のＣ原子を有するフッ素化アルキルまたはフッ素化アルコキシ、または２〜７個のＣ原子を有するフッ素化アルケニル、フッ素化アルケニルオキシまたはフッ素化アルコキシアルキル、好ましくはＣＦ3、ＯＣＦ3、Ｃｌ、ＦまたはＮＣＳであり、
ｐ、ｑは互いに独立して０または１であり、
Ｚ11〜Ｚ13は互いに独立してトランス−ＣＨ＝ＣＨ−、トランス−ＣＦ＝ＣＦ−、−Ｃ≡Ｃ−または単結合であり、
【化９】
2020537674.tif 000011
は互いに独立して
【化１０】
2020537674.tif 000012
であり、
Ｌ13はそれぞれ、互いに独立して、１〜１２個のＣ原子を有し、互いに独立して１つ以上の「−ＣＨ2−」基がＯによって置き換えられ得る分枝または非分枝のアルキル、アルケニルまたはアルキニルであるか、またはＣ3〜Ｃ6−シクロアルキル、Ｃ3〜Ｃ6−シクロアルケニル、フッ素化アルキルまたはアルケニル、フッ素化アルコキシまたはアルケニルオキシ、Ｆ、Ｃｌ、Ｂｒ、ＣＮ、ＮＣＳ、ＳＣＮまたはＳＦ5である。
【００４９】
本発明の好ましい実施態様において、液晶媒体は、式Ｉの１つ以上の化合物および式ＩＩの１つ以上の化合物を含む。
【００５０】
本願による液晶媒体は、好ましくは合計で５〜９５％、好ましくは１０〜９０％、および特に好ましくは１５〜８０％の式Ｉの化合物を含む。
【００５１】
本願による液晶媒体は、好ましくは、合計で１０〜１００％、好ましくは２０〜９５％、および特に好ましくは２５〜９０％の式ＩおよびＩＩの化合物を含む。
【００５２】
本発明によれば、式ＩＩの化合物は、全体としての混合物の１０％〜９０％、より好ましくは１５％〜８５％、さらにより好ましくは２５％〜８０％、および非常に好ましくは３０％〜７５％の合計濃度で好ましく使用される。
【００５３】
さらに、前記液晶媒体は、添加剤、例えば安定剤、キラルドーパントおよびナノ粒子をさらに含み得る。添加される個々の化合物は、０．００５〜６％、好ましくは０．１〜３％の濃度で用いられる。それらのさらなる成分の合計濃度は、全体としての混合物に対して０％〜１０％、好ましくは０．１％〜６％の範囲である。しかしながら、液晶混合物の残りの成分、つまり液晶またはメソゲン化合物についての濃度のデータは、それらの添加剤の濃度を考慮せずに示されている。
【００５４】
液晶媒体は、好ましくは０〜１０質量％、特に０．０１〜５質量％、および特に好ましくは０．１〜３質量％の安定剤を含む。前記媒体は、好ましくは２，６−ジ−ｔｅｒｔ−ブチルフェノール、２，２，６，６−テトラメチルピペリジンまたは２−ベンゾトリアゾ−ル−２−イルフェノールから選択される１つ以上の安定剤を含む。それらの添加剤は当業者に公知であり、例えば光安定剤または酸化防止剤として市販である。
【００５５】
従って、本発明の実施態様は、式Ｉの１つ以上の化合物を１つ以上のさらなる化合物、および任意に１つ以上の添加剤と混合することを特徴とする液晶媒体の製造方法でもある。前記のさらなる化合物は、好ましくは、上に示されるような式ＩＩの化合物、および任意に１つ以上のさらなる化合物から選択される。
【００５６】
本願において、誘電率的に正とは、Δε＞３．０である化合物または成分を記載し、誘電率的に中性とは、−１．５≦Δε≦３．０であるものを記載し、且つ誘電率的に負とは、Δε＜−１．５であるものを記載する。それぞれの化合物の誘電率の異方性は、ネマチックホスト混合物中のそれぞれ個々の化合物の１０％の溶液の結果から決定される。ホスト混合物中でのそれぞれの化合物の可溶性が１０％未満であれば、濃度は５％に低下される。試験用混合物の容量は、ホメオトロピック配列を有するセルと、ホモジニアス配列を有するセルとの両方において測定される。両方の種類のセルのセル厚さは約２０μｍである。印加される電圧は、周波数１ｋＨｚ且つ実効値が典型的には０．５Ｖ〜１．０Ｖの矩形波であるが、それは常にそれぞれの試験用混合物の容量の閾値未満であるように選択される。
【００５７】
Δεは（ε||−ε⊥）として定義される一方で、ε平均は（ε||＋２ε⊥）／３である。
【００５８】
誘電率的に正である化合物のために使用されるホスト混合物は、混合物のＺＬＩ−４７９２であり、誘電率的に中性および誘電率的に負である化合物のために使用されるホスト混合物は、混合物のＺＬＩ−３０８６であり、両者ともＭｅｒｃｋ  ＫＧａＡ（ドイツ）製である。化合物の誘電率の絶対値は、対象の化合物を添加した際のホスト混合物のそれぞれの値における変化から決定される。それらの値は対象の化合物の１００％の濃度へと外挿される。
【００５９】
測定温度２０℃でネマチック相を有する化合物はそのまま測定され、全ての他のものは化合物のように扱われる。
【００６０】
本願における閾値電圧との用語は光学的閾値に関し、且つ１０％の相対コントラスト（Ｖ10）について述べられ、且つ飽和電圧との用語は光学的な飽和に関し、９０％の相対コントラスト（Ｖ90）について述べられる（両方の場合において特段記載されない限り）。容量性の閾値電圧（Ｖ0）（フレデリクス閾値（ＶFr）とも称される）は、特段言及される場合のみ使用される。
【００６１】
特段記載されない限り、本願において示されるパラメータ範囲は全て限界値を含む。
【００６２】
特性の様々な範囲について示された種々の上限値および下限値を互いに組み合わせて、さらなる好ましい範囲がもたらされる。
【００６３】
特段記載されない限り、本願を通じて以下の条件および定義を適用する。全ての濃度は質量パーセントで述べられ、全体としてのそれぞれの混合物に関し、全ての温度は摂氏度で述べられ、全ての温度の差は度の差分で述べられる。特段記載されない限り、液晶について典型的な全ての物理的特性は、“Ｍｅｒｃｋ  Ｌｉｑｕｉｄ  Ｃｒｙｓｔａｌｓ，  Ｐｈｙｓｉｃａｌ  Ｐｒｏｐｅｒｔｉｅｓ  ｏｆ  Ｌｉｑｕｉｄ  Ｃｒｙｓｔａｌｓ”，  ｓｔａｔｕｓ  Ｎｏｖ．  １９９７，  Ｍｅｒｃｋ  ＫＧａＡ（ドイツ）に準拠して測定され、温度２０℃について述べられる。光学的異方性（Δｎ）は、波長５８９．３ｎｍで測定される。誘電率の異方性（Δε）は、周波数１ｋＨｚで測定される。閾値電圧、並びに全ての他の電気光学的特性は、Ｍｅｒｃｋ  ＫＧａＡ、ドイツで製造された試験用セルを使用して測定される。Δεを測定するための試験用セルは、セルの厚さ約２０μｍを有する。電極は円形のＩＴＯ電極であり、面積１．１３ｃｍ2およびガードリングを有する。配向層は、ホメオトロピック配向（ε||）用には日産化学（日本）製のＳＥ−１２１１であり、ホモジニアス配向（ε⊥）用には日本合成ゴム（日本）製のポリイミドＡＬ−１０５４である。容量はＳｏｌａｔｒｏｎ  １２６０周波数応答アナライザを使用し、電圧０．３Ｖrmsを有する正弦波を使用して測定される。電気光学的測定において使用される光は白色光である。Ａｕｔｒｏｎｉｃ−Ｍｅｌｃｈｅｒｓ（ドイツ）製の市販のＤＭＳ機器を使用した設定がここで使用される。電圧の特性は垂直の観察下で測定された。閾値（Ｖ10）、中間のグレー(mid-grey)（Ｖ50）および飽和（Ｖ90）電圧を、それぞれ１０％、５０％および９０％の相対コントラストについて測定する。
【００６４】
液晶媒体は、Ａ．Ｐｅｎｉｒｓｃｈｋｅ  ｅｔ  ａｌ．“Ｃａｖｉｔｙ  Ｐｅｒｔｕｒｂａｔｉｏｎ  Ｍｅｔｈｏｄ  ｆｏｒ  Ｃｈａｒａｃｔｅｒｉｚａｔｉｏｎ  ｏｆ  Ｌｉｑｕｉｄ  Ｃｒｙｓｔａｌｓ  ｕｐ  ｔｏ  ３５ＧＨｚ”，  ３４th  Ｅｕｒｏｐｅａｎ  Ｍｉｃｒｏｗａｖｅ  Ｃｏｎｆｅｒｅｎｃｅ−アムステルダム，  ５４５〜５４８ページ内に記載されるとおり、マイクロ波の周波数範囲におけるそれらの特性に関して調査される。これに関し、Ａ．Ｇａｅｂｌｅｒ  ｅｔ  ａｌ．“Ｄｉｒｅｃｔ  Ｓｉｍｕｌａｔｉｏｎ  ｏｆ  Ｍａｔｅｒｉａｌ  Ｐｅｒｍｉｔｔｉｖｉｔｉｅｓ…”，  １２ＭＴＣ２００９−Ｉｎｔｅｒｎａｔｉｏｎａｌ  Ｉｎｓｔｒｕｍｅｎｔａｔｉｏｎ  ａｎｄ  Ｍｅａｓｕｒｅｍｅｎｔ  Ｔｅｃｈｎｏｌｏｇｙ  Ｃｏｎｆｅｒｅｎｃｅ，  シンガポール，  ２００９（ＩＥＥＥ），  ４６３〜４６７ページ、および独国特許出願公開第１０２００４０２９４２９号明細書(DE102004029429A)（同様に測定方法を詳述）も比較。
【００６５】
液晶は、ポリテトラフルオロエチレン（ＰＴＦＥ）または石英のキャピラリー中に導入される。該キャピラリーは内径１８０μｍおよび外径３５０μｍを有する。有効長は２．０ｃｍである。充填されたキャピラリーは、共振周波数１９ＧＨｚを有する円筒のキャビティの中心に導入される。このキャビティは、長さ１１．５ｍｍおよび半径６ｍｍを有する。次いで入力信号（ソース）を印加し、市販のベクトルネットワークアナライザを使用して出力信号の結果を記録する。他の周波数のためには、キャビティの寸法を相応に適合させる。
【００６６】
液晶で充填されたキャピラリーを用いた測定と、液晶で充填されたキャピラリーを用いない測定との間の共振周波数およびＱ値における変化を使用して、上述の刊行物Ａ．  Ｐｅｎｉｒｓｃｈｋｅ  ｅｔ  ａｌ．，  ３４th  Ｅｕｒｏｐｅａｎ  Ｍｉｃｒｏｗａｖｅ  Ｃｏｎｆｅｒｅｎｃｅ−アムステルダム，  ５４５〜５４８ページ内の式１０および１１を用いて、そこに記載されるとおり、相応の目標周波数での誘電率および損失角を決定する。
【００６７】
液晶の配向子に垂直および平行な特性の成分についての値は、磁場中での液晶の配列によって得られる。このために、永久磁石の磁場が使用される。磁場の強度は０．３５テスラである。磁石の配列は相応して設定され、次いで相応して９０°回転される。
【００６８】
マイクロ波領域における誘電率の異方性は以下のように定義される：
Δεr≡（εr,||−εr,⊥）。
【００６９】
チューナビリティ（τ）は以下のように定義される：
τ≡（Δεr／εr,||）。
【００７０】
材料品質（η）は以下のように定義される：
η≡（τ／ｔａｎ  δεr,max）
ここで、最大誘電損率ｔａｎ  δεr,maxは、
ｔａｎ  δεr,max≡最大｛ｔａｎ  δεr,⊥；  ｔａｎ  δεr,||｝
であり、これはｔａｎ  δεrについて測定された値の最大値から得られる。
【００７１】
好ましい液晶材料の材料品質（η）は６以上、好ましくは７以上、好ましくは１０以上、好ましくは１５以上、特に好ましくは２５以上、および非常に特に好ましくは３０以上である。
【００７２】
相応の部品において、好ましい液晶材料は１５°／ｄＢ以上、好ましくは２０°／ｄＢ以上、好ましくは３０°／ｄＢ以上、好ましくは４０°／ｄＢ以上、好ましくは５０°／ｄＢ以上、特に好ましくは８０°／ｄＢ以上、および非常に特に好ましくは１００°／ｄＢ以上の移相器の品質を有する。
【００７３】
本発明による液晶媒体は、好ましくは各々の場合において少なくとも、−２０℃〜８０℃、好ましくは−３０℃〜８５℃、および非常に特に好ましくは−４０℃〜１００℃のネマチック相を有する。該相は特に好ましくは１２０℃以上、好ましくは１４０℃以上、および非常に特に好ましくは１８０℃以上までに及ぶ。本願におけるネマチック相を有するとの表現は、一方ではスメクチック相がなく且つ相応の温度での低温での結晶化が観察されないことを意味し、他方では、ネマチック相からの加熱に際して透明化が生じないことを意味する。低温での調査は、相応の温度で流動粘度計において行われ、且つセルの厚さ５μｍを有する試験用セルにおける少なくとも１００時間の保管によって確認される。高温では、透明点は従来の方法によってキャピラリー内で測定される。
【００７４】
本発明による液晶媒体は、好ましくは、９０℃以上、より好ましくは１００℃以上、さらにより好ましくは１２０℃以上、特に好ましくは１５０℃以上、および非常に特に好ましくは１７０℃以上の透明点を有する。
【００７５】
本発明による液晶媒体のΔεは、１ｋＨｚおよび２０℃で、好ましくは１以上、より好ましくは２以上、および非常に好ましくは３以上である。
【００７６】
本発明による液晶媒体のΔｎは、５８９ｎｍ（ＮａD）および２０℃で、好ましくは０．２０〜０．９０の範囲、より好ましくは０．２５〜０．９０の範囲、さらにより好ましくは０．３０〜０．８５の範囲、および非常に特に好ましくは０．３５〜０．８０の範囲である。
【００７７】
本願の好ましい実施態様において、本発明による液晶媒体のΔｎは好ましくは０．５０以上、より好ましくは０．５５以上である。
【００７８】
さらには、本発明による液晶媒体は、マイクロ波領域における高い異方性を特徴とする。複屈折は、約８．３ＧＨｚで例えば、好ましくは０．１４以上、特に好ましくは０．１５以上、特に好ましくは０．２０以上、特に好ましくは０．２５以上、および非常に特に好ましくは０．３０以上である。さらには、複屈折は好ましくは０．８０以下である。
【００７９】
用いられる液晶は、単独の物質または混合物のいずれかである。それらは好ましくはネマチック相を有する。
【００８０】
本願においては、特段記載されない限り、化合物との用語は、１つの化合物と、複数の化合物との両方を意味する。
【００８１】
本発明による液晶媒体または少なくとも１つの化合物を含む好ましい部品は、移相器、バラクタ、アンテナアレイ（例えば無線、移動体通信、マイクロ波／レーダーおよび他のデータ送信）、「マッチング回路適応フィルタ」およびその他である。上記に定義されたとおり、高周波技術用の部品が好ましい。異なる印加電圧によって変調できる部品も好ましい。非常に好ましい部品はチューナブル移相器である。好ましい実施態様において、複数の移相器が機能的に接続され、例えば、一般にフェーズドアレイアンテナと称される位相制御グループアンテナをもたらす。グループアンテナは、マトリックス内に配置された送信または受信エレメントの位相のシフトを使用して、干渉によってバンドル化を達成する。列またはグリッドの形態での移相器の並列配置は、いわゆる「フェーズドアレイ」の構成を可能にし、それは高周波（例えばギガヘルツ領域）用のチューナブルまたはパッシブな送信または受信アンテナとして役立つことができる。本発明によるフェーズドアレイアンテナは非常に広い有用な受信コーンを有する。
【００８２】
好ましい用途は、自動車、船舶、航空機、宇宙旅行、および衛星技術の分野からの、有人または無人の乗り物におけるレーダー装置およびデータ送信機器である。
【００８３】
高周波技術のために適した部品、特に適した移相器を製造するために、本発明による液晶媒体は典型的には、厚さ１ｍｍ未満、幅数ミリメートルおよび長さ数センチメートルを有する角形のキャビティ内に導入される。キャビティは、２つの長辺に沿って搭載された対向電極を有する。そのような配置は当業者によく知られている。可変の電圧の印加を通じて、アンテナの稼働の間、液晶媒体の誘電特性を調節して、アンテナの種々の周波数または方向を設定できる。
【００８４】
本願において、高周波技術は、１ＭＨｚ〜１０ＴＨｚ、好ましくは１ＧＨｚ〜３ＴＨｚ、より好ましくは２ＧＨｚ〜１ＴＨｚ、特に好ましくは５〜３００ＧＨｚの範囲の周波数を有する用途を意味する。前記用途は好ましくは、マイクロ波のスペクトルまたはメッセージ送信のために適した隣接する領域にあり、そこで、フェーズドアレイモジュールを送信また受信アンテナにおいて使用できる。
【００８５】
本発明による液晶媒体は、１つ以上の化合物、好ましくは２〜３０、より好ましくは３〜２０および非常に好ましくは３〜１６の化合物からなる。それらの化合物は従来の方式で混合される。一般に、より少量で使用される所望量の化合物を、より多量に使用される化合物中に溶解させる。温度が、より高い濃度で使用される化合物の透明点を上回る場合、溶解プロセスの完了の観察が特に容易である。しかしながら、他の従来の方法において、例えば化合物の同族体(homologous)または共融混合物であり得る例えばいわゆるプレミックスを使用して、または、その成分がそれ自体すぐに使用できる混合物である、いわゆる「マルチボトル」系を使用して、前記媒体を調製することも可能である。
【００８６】
全ての温度、例えば融点Ｔ（Ｃ，Ｎ）またはＴ（Ｃ，Ｓ）、スメクチック（Ｓ）からネマチック（Ｎ）相への転移Ｔ（Ｓ，Ｎ）、および液晶の透明点Ｔ（Ｎ，Ｉ）は全て摂氏度で述べられる。全ての温度の差は、度の差分で述べられる。
【００８７】
本願および以下の実施例において、液晶化合物の構造は頭字語によって示され、ここで、化学式への変換は、下記の表ＡおよびＢに従って行われる。ＣnＨ2n+1およびＣmＨ2m+1の全ての基は、それぞれｎおよびｍ個のＣ原子を有する直鎖のアルキル基であり、ｎ、ｍおよびｋは整数であり、好ましくは０、１、２、３、４、５、６、７、８、９、１０、１１または１２である。表Ｂにおける符号付けは自明である。表Ａにおいては、親構造についての頭辞語のみが示されている。個々の場合において、親構造の頭辞語、ダッシュによる分離、置換基Ｒ1*、Ｒ2*、Ｌ1*およびＬ2*についての符号が続く：
【表１】
2020537674.tif 000013
【００８８】
適した混合物の成分は、表ＡおよびＢ内で見出すことができる。
【００８９】
【化１１−１】
2020537674.tif 000014
【００９０】
【化１１−２】
2020537674.tif 000015
【００９１】
【化１２】
2020537674.tif 000016
【００９２】
表Ｂは、一般に本発明による混合物に添加される可能なキラルドーパントを示す。前記混合物は好ましくは０〜１０質量％、特に０．００１〜５質量％、および特に好ましくは０．００１〜３質量％のキラルドーパントを含む。
【００９３】
【化１３−１】
2020537674.tif 000017
【００９４】
【化１３−２】
2020537674.tif 000018
【００９５】
表Ｃ
例えば、０〜１０質量％の量で本発明による混合物に添加できる安定剤を以下に述べる：
【化１４−１】
2020537674.tif 000019
【００９６】
【化１４−２】
2020537674.tif 000020
【００９７】
【化１４−３】
2020537674.tif 000021
【００９８】
【化１４−４】
2020537674.tif 000022
【００９９】
【化１４−５】
2020537674.tif 000023
【０１００】
【化１４−６】
2020537674.tif 000024
【０１０１】
【化１４−７】
2020537674.tif 000025
【０１０２】
以下の実施例は本発明を説明するが、どのようにも限定することはない。
【０１０３】
しかしながら、その物理的特性から、どのような特性が達成でき、且つどのような範囲を修正できるのかについては当業者に明らかになる。従って、特に、好ましく達成され得る様々な特性の組み合わせは、当業者にとっては十分に定義される。
【０１０４】
本願において、特段記載されない限り、複数形の用語は単数形と複数形との両方を示し、その逆もまた然りである。説明に従う本発明の実施態様および変化形のさらなる組み合わせは、特許請求の範囲からももたらされる。
【０１０５】
略語の一覧
ＴＨＦ  テトラヒドロフラン
Ｘｐｈｏｓ  ２−ジシクロヘキシルホスフィノ−２’，４’，６’−トリイソプロピルビフェニル
ＸＰｈｏｓ  Ｐｄ  Ｇ２  クロロ（２−ジシクロヘキシルホスフィノ−２’，４’，６’−トリイソプロピル−１，１’−ビフェニル）［２−（２’−アミノ−１，１’−ビフェニル）］パラジウム（ＩＩ）。
【実施例】
【０１０６】
合成例
例１：  ３，７−ビス（ｎ−ヘキシ−１−イニル）ジベンゾチオフェン（１）
【化１５】
2020537674.tif 000026
【０１０７】
３，７−ジブロモジベンゾチオフェン（１．７ｇ、５．０ｍｍｏｌ）およびジイソプロピルアミン（２７ｍＬ）のＴＨＦ（２５ｍＬ）中の溶液を、７０℃に加熱し、ＸＰｈｏｓ  Ｐｄ  Ｇ２（３．９ｍｇ、０．００５ｍｍｏｌ）、ＸＰｈｏｓ（０．００６ｍｍｏｌ）およびＣｕＩ（０．９５ｍｇ、０．００５ｍｍｏｌ）を添加し、次いでｎ−１−ヘキシン（０．９４ｇ、１１．４ｍｍｏｌ）を１０分後に添加する。その反応混合物を７０℃で終夜攪拌し、ろ過し且つ真空で(i. vac)濃縮する。残留物を、シリカのパッドを通じてろ過し（ｎ−ヘプタン）、フラッシュクロマトグラフィーによって精製する（ヘプタン）。生成物をヘプタンから再結晶化して、ビス（ｎ−ヘキサ−１−イニル）ジベンゾチオフェンを無色の結晶としてもたらす。
【０１０８】
【表２】
2020537674.tif 000027
【０１０９】
相系列：  Ｋ  ５２  Ｉ。
【０１１０】
Δε：  ２．６
Δｎ：  ０．３２２０
Ｃｌｐ：  ７６．３℃
γ１：  ２６５ｍＰａ  ｓ
（全ての値はＺＬＩ−４７９２中１０％からの外挿）。
【０１１１】
例１の合成に類似して得られる：
例２：  ビス（ｎ−オクタ−１−イニル）ジベンゾチオフェン
【化１６】
2020537674.tif 000028
【０１１２】
【表３】
2020537674.tif 000029
【０１１３】
相系列：  Ｋ  ３０  Ｉ。
【０１１４】
Δε：  １．５
Δｎ：  ０．２７５６
Ｃｌｐ：  ５２．３℃
γ1：  ３１６ｍＰａ  ｓ
（全ての値はＺＬＩ−４７９２中１０％からの外挿）。
【０１１５】
上述の合成に類似して得られる：
例３：  ３，７−ビス（ｎ−ヘキサ−１−イニル）ジベンゾフラン（３）
【化１７】
2020537674.tif 000030
【０１１６】
例４：  ３，７−ビス（ｎ−ヘキサ−１−イニル）ジベンゾフラン（４）
【化１８】
2020537674.tif 000031
【０１１７】
同じ反応条件下で、相応する３−ブロモ−７−ヨードジベンゾフランまたは３−ブロモ−７−ヨードジベンゾチオフェンを、末端アルキンの１つの同族体の第１の半分の等量、続いて末端アルキンの他の同族体の第２の半分の等量を使用することにより段階的に反応させて、以下の化合物をもたらすことができる：
例５：  ３−（ｎ−ヘキサ−１−イニル）−７−オクト−１−イニルジベンゾチオフェン（５）
【化１９】
2020537674.tif 000032
【０１１８】
例６：  ３−（ｎ−ヘキサ−１−イニル）−７−オクト−１−イニルジベンゾフラン（５）
【化２０】
2020537674.tif 000033
【０１１９】
使用例
以下の表に示される組成および特性を有するネマチック液晶媒体Ｎ−１を調製する。
【０１２０】
【表４】
2020537674.tif 000034
【０１２１】
混合物の例
混合物の例Ｍ−１は上記の液晶ホスト材料Ｎ−１および合成例１の化合物１から調製され、９０質量％のＮ−１および１０質量％の化合物１からなる。相応して、混合物の例Ｍ−２は液晶ホスト材料Ｎ−１（９０％）および例２（１０％）から調製され、混合物の例Ｍ−３〜Ｍ−６は液晶ホスト材料Ｎ−１（９０％）および例３〜６（１０％）からそれぞれ調製される。
【０１２２】
表１：  混合物の例およびＮ−１（比較）の１９ＧＨｚ（２０℃）での特性
【表５】
2020537674.tif 000035
【０１２３】
表１のデータから理解されるとおり、本発明による式Ｉの化合物の使用は、誘電損失（ｔａｎ  δεr,||）の低減およびチューナビリティ（τ）の改善に起因して、媒体Ｎ−１の材料品質（η）の改善をもたらす。
【国際調査報告】
2020537674.tif 000044
2020537674.tif 000045
2020537674.tif 000046